(57)【要約】【課題】ピッカリングエマルションを利用した新規材料を提供する。【解決手段】ピッカリングエマルションを利用した新規なゲル体、多中空体、多孔質体を提供する。ピッカリングエマルションと水溶性高分子を混合し、水溶性高分子を連続相に溶解せしめ、その水溶性高分子を架橋によりゲル化させてゲル体を得る方法を提供する。得られたゲル体はピッカリングエマルションの連続相がゲル化し、油相を固定している。得られたゲル体から油抽出、または得られたゲル体を焼成することにより多中空体または多孔質体が得られる。これら新規材料は、安定で、広い分野で利用可能である。生体に優しい反応を利用していることから、医療、化粧品、バイオ産業の分野でも利用可能である。【選択図】図３５
2014024818.tif 000002
【特許請求の範囲】
【請求項１】
（i）固体微粒子の水分散体と油成分とを撹拌して水中油滴型ピッカリングエマルションを得る工程、
（ii）（i）で得られたピッカリングエマルションと水溶性高分子を混合し、水溶性高分子が連続相に溶解しているピッカリングエマルションを得る工程、および、
（iii）（ii）で得られたピッカリングエマルションを、架橋を誘導する水溶性物質が含有されている水溶液に導入し、前記水溶性高分子を架橋させる工程、
を含むゲル体の製造方法。
【請求項２】
前記水溶性高分子が、アルギン酸のアルカリ金属塩、又はポリビニルアルコール（ＰＶＡ）である、請求項１に記載の製造方法。
【請求項３】
前記固体微粒子が、ポリスチレン、ポリアクリロニトリル又はハイドロキシアパタイトを含有する粒子である、請求項１又は２に記載の製造方法。
【請求項４】
前記水溶性高分子がアルギン酸ナトリウムであり、前記水溶性物質がＣａＣｌ２、ＡｌＣｌ３、ＳｒＣｌ２、ＢａＣｌ２から選択される少なくとも一種である、請求項１〜３のいずれか一に記載の製造方法。
【請求項５】
前記水溶性高分子がポリビニルアルコールであり、鉄イオンと共にピッカリングエマルションと混合し、前記水溶性物質が塩基性物質である請求項１〜３のいずれか一に記載の製造方法。
【請求項６】
前記油成分が、オレイン酸メチル、ミリスチン酸メチル、ミリスチン酸イソプロピル、ｎ−ドデカンから選択される少なくとも一種である請求項１〜５のいずれか一に記載の製造方法。
【請求項７】
前記（iii）の工程が、（ii）で得られたピッカリングエマルションを、細管から前記水溶液中に放出または前記水溶液上に滴下する工程を含む請求項１〜６のいずれか一に記載の製造方法。
【請求項８】
請求項１〜７のいずれか一に記載の製造方法で調製されたゲル体から油成分を抽出する工程を含む多中空体の製造方法。
【請求項９】
請求項８の製造方法によって調製された多中空体。
【請求項１０】
請求項１〜７のいずれか一に記載の製造方法で調製されたゲル体または請求項９の多中空体を焼成させる工程を含む多孔質体の製造方法。
【請求項１１】
請求項１０の製造方法によって調製された多孔質体。
【発明の詳細な説明】
【技術分野】
【０００１】
本発明は、ピッカリングエマルションを利用したゲル体、並びにそのゲル体から得られる多中空体および多孔質体に関するものである。
【背景技術】
【０００２】
エマルションは、塗料、接着・粘着、化粧品、食品、印刷、バイオマテリアル等の分野において実用化されており、多数の論文、特許が存在している。その中でも、分子レベルの乳化剤を使用しないピッカリングエマルション（特許文献１、非特許文献２〜３）は高い安定性を有し、生体適合性に優れる材料の創出につながる可能性から注目を集めている。これまでのところ、ピッカリングエマルション滴を任意の形状に集合化させる研究例は、本願発明者の知る限り報告例はない。
【０００３】
エマルション滴（ｅｍｕｌｓｉｏｎ  ｄｒｏｐｌｅｔ）集合体形成について関連する先行技術として、Ｗｅａｖｅｒ等が開発した分子レベルの乳化剤（ブランチポリマー）を使用する方法が挙げられる（非特許文献１）。彼らの技術は、エマルション滴の集合化に酸を使用する必要があり、また分子レベルの乳化剤を使用していることから、生体材料、化粧品を目的とした材料創出につなげることは困難である。ゲル化反応を起こすため分子構造、化学構造が精密に設計されたブランチポリマーを使用する必要があり、またＷｅａｖｅｒらの系では、利用可能な乳化剤の種類が少ない。また、多孔質体を作製する試みはなされていない。分子レベルの乳化剤を使用し作製したエマルション集合体は乾燥するとその３次元立体構造を保つことが困難である。
【先行技術文献】
【特許文献】
【０００４】
【特許文献１】特表２０１０−５２７３３２号公報
【非特許文献】
【０００５】
【非特許文献１】J.V.M.Weaver,  Angew.Chem.Int.Ed., 2009, 48, 2131
【非特許文献２】S.U.Pikering,  J.Chem.Soc., 1907, 91, 2001
【非特許文献３】S.Fujii,  J. Adh.Soc.Jpn., 2007, 64
【発明の概要】
【発明が解決しようとする課題】
【０００６】
本発明は、ピッカリングエマルションを利用した新規材料を提供することを課題とする。
【課題を解決するための手段】
【０００７】
本発明は、ピッカリングエマルションを利用したエマルション滴が集合し固定されたゲル体の製造方法を提供するものである。また、生体に優しい材料の創出を可能にするものである。また、ゲル体から内部の連続相および／または分散相を除去することで内部に複数の中空を有する材料（多中空材料）や多孔質材料を提供するものである。すなわち本発明は、以下からなる；
１．（i）固体微粒子の水分散体と油成分とを撹拌して水中油滴型ピッカリングエマルションを得る工程、
（ii）（i）で得られたピッカリングエマルションと水溶性高分子を混合し、水溶性高分子が連続相に溶解しているピッカリングエマルションを得る工程、および、
（iii）（ii）で得られたピッカリングエマルションを、架橋を誘導する水溶性物質が含有されている水溶液に導入し、前記水溶性高分子を架橋させる工程、
を含むゲル体の製造方法。
２．前記水溶性高分子が、アルギン酸のアルカリ金属塩、又はポリビニルアルコール（ＰＶＡ）である、前項１に記載の製造方法。
３．前記固体微粒子が、ポリスチレン、ポリアクリロニトリル又はハイドロキシアパタイトを含有する粒子である、前項１又は２に記載の製造方法。
４．前記水溶性高分子がアルギン酸ナトリウムであり、前記水溶性物質がＣａＣｌ２、ＡｌＣｌ３、ＳｒＣｌ２、ＢａＣｌ２から選択される少なくとも一種である、前項１〜３のいずれか一に記載の製造方法。
５．前記水溶性高分子がポリビニルアルコールであり、鉄イオンと共にピッカリングエマルションと混合し、前記水溶性物質が塩基性物質である前項１〜３のいずれか一に記載の製造方法。
６．前記油成分が、オレイン酸メチル、ミリスチン酸メチル、ミリスチン酸イソプロピル、ｎ−ドデカンから選択される少なくとも一種である前項１〜５のいずれか一に記載の製造方法。
７．前記（iii）の工程が、（ii）で得られたピッカリングエマルションを、細管から前記水溶液中に放出または前記水溶液上に滴下する工程を含む前項１〜６のいずれか一に記載の製造方法。
８．前項１〜７のいずれか一に記載の製造方法で調製されたゲル体から油成分を抽出する工程を含む多中空体の製造方法。
９．前項８の製造方法によって調製された多中空体。
１０．前項１〜７のいずれか一に記載の製造方法で調製されたゲル体または前項９の多中空体を焼成させる工程を含む多孔質体の製造方法。
１１．前項１０の製造方法によって調製された多孔質体。
【発明の効果】
【０００８】
本発明は、種々の分野で利用可能な新規材料を提供する。本発明は、固体微粒子が油水界面に吸着することで安定化されたピッカリングエマルションを利用しているため、分子レベルの乳化剤を用いた系と比べ安定性が高いゲル体を提供する。また、分子レベルの乳化剤では構築不可能な多中空体および多孔質体などの３次元構造体を提供することができる。さらに生体に対して優しいゲル化反応（例えば人工イクラ作製の際利用されるアルギン酸ナトリウムを使用するゲル化反応）を採用しているため、広い分野で利用可能である。例えば、医療、化粧品、バイオ産業の分野でも利用可能な材料を提供する。また、本発明の製造方法の工程(i)、工程(ii)および工程(iii)をこの順番に遂行してゲル体を作製することにより、多中空体および多孔質体などの３次元構造体を提供することができる。
【図面の簡単な説明】
【０００９】
【図１】実施例１のアルギン酸Ｎａが表面に吸着したポリスチレン粒子（以下、アルギン酸Ｎａ−ＰＳ粒子とも記す）の走査型電子顕微鏡（以下、ＳＥＭと記す）写真を示す。
【図２】実施例１のアルギン酸Ｎａ−ＰＳ粒子のレーザー回折式粒度分布測定の測定結果を示す。
【図３】実施例１のアルギン酸Ｎａ−ＰＳ粒子で安定化したピッカリングエマルションの１ヶ月静置後のデジタルカメラ写真を示す。（ａ）ｎ−Ｄｏｄｅｃａｎｅ，（ｂ）Ｍｅｔｈｙｌ  ｍｙｒｉｓｔａｔｅ，（ｃ）Ｉｓｏｐｒｏｐｙｌ  ｍｙｒｉｓｔａｔｅ，（ｄ）１−Ｕｎｄｅｃａｎｏｌ，（ｅ）Ｃａｓｔｏｒ  ｏｉｌ，（ｆ）Ｍｅｔｈｙｌ  ｏｌｅａｔｅ
【図４】実施例１のピッカリングエマルションの１か月後に安定に存在しているエマルションの割合（％）を示す。
【図５】実施例１の（ａ）ｎ−Ｄｏｄｅｃａｎｅまたは（ｂ）Ｍｅｔｈｙｌ  ｍｙｒｉｓｔａｔｅを用いて作製したピッカリングエマルションを２４時間静置した後の光学顕微鏡写真を示す。
【図６】実施例１のＭｅｔｈｙｌ  ｍｙｒｉｓｔａｔｅを用いアルギン酸Ｎａ−ＰＳ粒子で安定化されたピッカリングエマルションのレーザー回折式粒度分布測定の測定結果を示す。
【図７】実施例１のＭｅｔｈｙｌ  ｍｙｒｉｓｔａｔｅを用いたゲル体のデジタルカメラ写真を示す。（ａ）アルギン酸Ｎａを連続相に溶解させる前のピッカリングエマルションを塩化カルシウム水溶液に導入，（ｂ）アルギン酸Ｎａが連続相に溶解しているピッカリングエマルションを塩化カルシウム水溶液に導入
【図８】実施例１のピッカリングエマルションのゲル化メカニズムを示す。
【図９】実施例１のＭｅｔｈｙｌ  ｍｙｒｉｓｔａｔｅを用いたゲル体内部の油抽出前後の光学顕微鏡写真を示す。(a)油抽出前，(b)油抽出後
【図１０】実施例１のＭｅｔｈｙｌ  ｍｙｒｉｓｔａｔｅを用いたゲル体から油抽出され、さらに乾燥により水分除去された後のゲル体（多中空体）の（ａ）全体像，（ｂ）（ｃ）断面の内部構造，（ｄ）（ｅ）外表面のＳＥＭ写真を示す。
【図１１】実施例２の湿式法により合成したＨＡｐ粒子のＳＥＭ写真を示す。
【図１２】実施例２のＨＡｐ粒子水分散体のレーザー回折式粒度分布測定の測定結果を示す。
【図１３】実施例２のＨＡｐ粒子で安定化されたピッカリングエマルションの１ヶ月静置後のデジタルカメラ写真を示す。（ａ）Ｉｓｏｐｒｏｐｙｌ  ｍｙｒｉｓｔａｔｅ，（ｂ）Ｍｅｔｈｙｌ  ｏｌｅａｔｅ
【図１４】実施例２のＨＡｐ粒子を用いて作製したピッカリングエマルションの１か月後に存在しているエマルション％を示す。
【図１５】実施例２のＨＡｐ粒子で安定化されたピッカリングエマルションの光学顕微鏡写真を示す。（ａ）Ｉｓｏｐｒｏｐｙｌ  ｍｙｒｉｓｔａｔｅ，（ｂ）Ｍｅｔｈｙｌ  ｏｌｅａｔｅ
【図１６】実施例２のＨＡｐ粒子で安定化されたピッカリングエマルションのレーザー回折式粒度分布測定の測定結果を示す。
【図１７】実施例２のＭｅｔｈｙｌ  ｏｌｅａｔｅを用いて作製したゲル体のデジタルカメラ写真を示す。
【図１８】実施例２のゲル体のデジタルカメラ写真を示す。（ａ）塩化アルミニウム（ｂ）塩化ストロンチウム（ｃ）塩化バリウム（ｄ）塩化マグネシウムをゲル化反応に使用
【図１９】実施例２のＭｅｔｈｙｌ  ｏｌｅａｔｅを用いたゲル体内部の油抽出前後の光学顕微鏡写真を示す。（ａ）油抽出前（ｂ）油抽出後
【図２０】実施例２のゲル体から油抽出後、示差熱熱重量同時測定装置（ＴＧ／ＤＴＡ）によりアルギン酸Ｎａを熱分解させ、残存するＨＡｐからなる多孔質体の（ａ）全体像（ｂ）断面（ｃ）側面（ｄ）断面の表面（ｅ）側面の表面のＳＥＭ写真を示す。
【図２１】実施例３の乳化重合により作製したＰＮＶＰが表面に吸着したＰＡＮ粒子（ＰＮＶＰ−ＰＡＮ粒子）のＳＥＭ写真を示す。
【図２２】実施例３のＰＮＶＰ−ＰＡＮ粒子のＤＬＳ（動的光散乱法）により測定した流体力学的径（Ｄｚ）、多分散度（ＰＤＩ）、および、ＳＥＭ写真から算出した数平均円相当径（Ｄｎ）、および、多分散度（Ｄｗ／Ｄｎ）を示す。
【図２３】実施例３のＰＮＶＰ−ＰＡＮ粒子で安定化されたピッカリングエマルションの1ヶ月静置後のデジタルカメラ写真を示す。（ａ）ｎ−Ｄｏｄｅｃａｎｅ（ｂ）Ｍｅｔｈｙｌ  ｍｙｒｉｓｔａｔｅ
【図２４】実施例３のピッカリングエマルションを1ヵ月静置した後の光学顕微鏡写真を示す。（ａ）ｎ−Ｄｏｄｅｃａｎｅ（ｂ）Ｍｅｔｈｙｌ  ｍｙｒｉｓｔａｔｅ
【図２５】実施例３のピッカリングエマルションのレーザー回折式粒度分布測定の測定結果を示す。（ａ）ｎ−Ｄｏｄｅｃａｎｅ（ｂ）Ｍｅｔｈｙｌ  ｍｙｒｉｓｔａｔｅ
【図２６】実施例３のアンモニア水を用いて作製した磁性ゲル体のデジタルカメラ写真を示す。
【図２７】実施例３の水酸化カリウム水溶液を用いて作製した磁性ゲル体のデジタルカメラ写真を示す。
【図２８】実施例４のゲル体の（ａ）デジタルカメラ写真と（ｂ）光学顕微鏡写真を示す。
【図２９】比較例１のアルギン酸Ｎａで安定化されたエマルション（油成分：Ｍｅｔｈｙｌ  ｏｌｅａｔｅ）の（ａ）１ヶ月静置後のデジタルカメラ写真（ｂ）光学顕微鏡写真（ｃ）レーザー回折式粒度分布測定の測定結果を示す。
【図３０】比較例１の球状およびヒモ状のゲル体のデジタルカメラ写真を示す。
【図３１】比較例１の多中空体の断面と実施例１の多中空体の断面を比較するＳＥＭ写真を示す。
【図３２】比較例２の製造方法（ＰＮＶＰ−ＰＡＮ粒子を使用し、アルギン酸ＮａとＣａＣｌ２の導入場所を逆にした製造方法）ではゲル体を作製することができなかった結果を示すデジタルカメラ写真を示す。
【図３３】比較例３（one step製造方法）の球状およびヒモ状のゲル体のデジタルカメラ写真を示す。
【図３４】比較例３のゲル体から油を抽出した後の内部構造のＳＥＭ写真を示す。多中空構造は完全には保持されていない。
【図３５】本発明の製造方法の実施態様を説明する図を示す。
【発明を実施するための形態】
【００１０】
本発明のゲル体の製造方法は、以下の（i）（ii）および（iii）の工程を含む。
（i）固体微粒子の水分散体と油成分とを撹拌して水中油滴型ピッカリングエマルションを得る工程
（ii）（i）で得られたピッカリングエマルションと水溶性高分子を混合し、水溶性高分子が連続相に溶解しているピッカリングエマルションを得る工程
（iii）（ii）で得られたピッカリングエマルションを、架橋を誘導する水溶性物質が含有されている水溶液に導入し、前記水溶性高分子を架橋させる工程
【００１１】
本発明で得られるゲル体は、ピッカリングエマルションの連続相（水相、分散媒）が水溶性高分子の架橋反応によりゲル化したものであり、ゲル化した連続相中にエマルション滴が固定されている（以下、ゲル体をエマルション集合体ともいう）。本発明におけるエマルション滴は、固体微粒子が油水界面に吸着し安定化された油滴（油相、分散質）である。
【００１２】
ピッカリングエマルションの連続相および／または油相に、所望とする機能を有する物質を含有させてもよい。特に連続相に所望とする機能を保持する物質を担持させることにより、ゲル体、多中空体、多孔質体がその機能を有することができる。例えば、磁性を有する物質を連続相に担持させることにより、ゲル体、多中空体、多孔質体を磁性体とすることができる。連続相に機能性物質を担持させるためには、例えばピッカリングエマルションの作製時または作製後にその機能性物質またはその原料を添加し混合すればよい。
【００１３】
水中油滴型（Ｏ／Ｗ型）ピッカリングエマルションは、固体微粒子の水分散体と油成分とを撹拌して得ることができる。従来型の分子レベルの乳化剤を使うことなく、固体微粒子により乳化して調製される。
【００１４】
油成分は例えばミリスチン酸メチル（Ｍｅｔｈｙｌ  ｍｙｒｉｓｔａｔｅ）、ミリスチン酸イソプロピル（Ｉｓｏｐｒｏｐｙｌ  ｍｙｒｉｓｔａｔｅ）、オレイン酸メチル（Ｍｅｔｈｙｌ  ｏｌｅａｔｅ）、ｎ−ドデカン（ｎ−Ｄｏｄｅｃａｎｅ）、１−ウンデカノール（１−Ｕｎｄｅｃａｎｏｌ）、植物油等が挙げられる。植物油としては、ひまし油（Ｃａｓｔｏｒ  ｏｉｌ）、菜種油、ツバキ油、大豆油、オリーブ油などが例示される。好適な油成分としてはオレイン酸メチル又はミリスチン酸メチル、ミリスチン酸イソプロピルおよびｎ−ドデカン等が挙げられる。
【００１５】
固体微粒子は、無機粒子として、シリカ、カーボンブラック（Ｃａｒｂｏｎ  Ｂｌａｃｋ）、炭酸カルシウム、ハイドロキシアパタイト、量子ドット、ポリマー粒子として、ポリスチレン（ＰＳ）、ポリビニルピリジン、ポリアクリロニトリル（ＰＡＮ）、生体ナノ粒子（フェリチン、タバコモザイクウィルス）等が例示される。好適な固体微粒子は、ポリスチレン、ハイドロキシアパタイト、ポリアクリロニトリル（ＰＡＮ）である。固体微粒子の粒子径は、１０ｎｍ〜１ｍｍが好ましく、１００ｎｍ〜１００μｍがさらに好ましい。固体微粒子は水に分散して用いられる。分散体の固形分濃度は、０．３〜１０重量％、好適には、０．４〜６重量％、さらに好適には０．５〜２重量％である。
【００１６】
ピッカリングエマルションの調製は、水３０〜７０体積量部：油成分７０〜３０体積量部の混合物に対し固体微粒子の固形分０．３〜２．５重量部、好適には水４０〜６０体積量部：油成分６０〜４０体積量部の混合物に対し固体微粒子の固形分０．４〜２．０重量部で混合し、回転数１５０００〜２５０００ｒｐｍの乳化機で乳化混合する。混合処理は、室温、処理時間１〜４分、好適には１．５〜３分処理される。
【００１７】
水溶性高分子が連続相に溶解しているピッカリングエマルションは、得られた水中油滴型ピッカリングエマルションと、水溶性高分子を混合して得ることができる。連続相は水相（分散媒の相）であり、水溶性高分子は溶解状態で連続相に存在する。
【００１８】
水溶性高分子としては、アルギン酸のアルカリ金属塩、ポリビニルアルコール（ＰＶＡ）等が例示される。アルギン酸のアルカリ金属塩としては、アルギン酸ナトリウム、アルギン酸カリウムが好適であり、アルギン酸ナトリウムが最も好適である。水溶性高分子がポリビニルアルコール（ＰＶＡ）の場合は、鉄イオンとの混合物であることが好ましい。鉄イオンのとしてはＦｅ２+、Ｆｅ３+が挙げられ、好適には、塩化鉄（II）（ＦｅＣｌ２）および／または塩化鉄（III）（ＦｅＣｌ３）である。
【００１９】
好適には、水溶性高分子は水に溶解し水溶液としてから、ピッカリングエマルションと混合する。水溶性高分子がアルギン酸ナトリウムの場合は、０．１〜３重量％、好適には０．３〜２重量％、さらに好適には０．５〜１．５重量％の水溶液とする。水溶性高分子がＰＶＡの場合は、２〜２０重量％、好適には５〜１５重量％、さらに好適には、６〜１２％の水溶液とする。好適なＰＶＡの重合度は２５０〜８００、好適には３００〜７００である。ＰＶＡ水溶液は、好適にはＦｅ２+および／またはＦｅ３+が含有される。Ｆｅ２＋は、ＰＶＡ１０重量部に対し、ＦｅＣｌ２・４Ｈ２Ｏとして２〜６重量部、好適には３〜５重量部含有される。Ｆｅ３+は、ＰＶＡ１０重量部に対し、ＦｅＣｌ３・６Ｈ２Ｏとして６〜１６重量部、好適には８〜１４重量部含有される。
【００２０】
ピッカリングエマルションと水溶性高分子水溶液の混合割合は、ピッカリングエマルション３０〜７０体積量部：水溶性高分子水溶液７０〜３０体積量部、好適には、ピッカリングエマルション４０〜６０体積量部：水溶性高分子水溶液６０〜４０体積量部である。
【００２１】
回転数２０００〜３０００ｒｐｍでミキサーを用いて、室温、処理時間３０秒〜３分、好適には４５秒〜２分処理され、水溶性高分子が連続相である水相（分散媒の相）に溶解される。
【００２２】
本発明に係るゲル体は、得られた水溶性高分子が連続相に溶解しているピッカリングエマルションを、架橋を誘導する水溶性物質が含有されている水溶液に導入し、前記水溶性高分子を架橋させることにより得ることができる。ピッカリングエマルションの連続相中の水溶性高分子同士が架橋することにより、連続相がゲル化する。
【００２３】
架橋を誘導する水溶性物質としては、水溶性高分子がアルギン酸ナトリウムの場合、ＣａＣｌ２、ＡｌＣｌ３、ＳｒＣｌ２、ＢａＣｌ２等のアルギン酸ナトリウムと水媒体中でイオン結合により架橋を起こす塩が例示される。塩の濃度は０．０５〜１Ｍ、好適には０．０７〜０．５Ｍ、より好適には、０．０８〜０．２Ｍである。水溶性高分子がＰＶＡの場合、架橋を誘導する水溶性物質としては、塩基性物質が好ましい。塩基性物質としては、ＮａＯＨ、ＮＨ３、ＫＯＨ等が例示される。塩基性物質の濃度は１．０〜１５．０Ｍである。導入処理は、室温で適宜処理される。
【００２４】
目的とするゲル体の最終形状により、適宜導入処理方法が選択される。好適な導入処理は、水溶性高分子が連続相に溶解しているピッカリングエマルションを、細管から前記水溶液中に放出する工程、または細管から前記水溶液上に滴下する工程を含む。
【００２５】
架橋を誘導する水溶性物質が含有されている水溶液中で細管からピッカリングエマルションを放出して、繊維状またはヒモ状に成形することができる。細管からピッカリングエマルションを該水溶液上に滴下して球状に成形することができる。ピッカリングエマルションを、水溶液に滴下する際の高さ、放出の際の先端口の口径や形状、ピッカリングエマルション中の各成分の濃度等を適宜調整することにより、ヒモ状、球状およびその他の形状のゲル体を成形することができる。
【００２６】
細管の先端部の内径は、０．１〜２ｍｍ、好適には０．２〜１．５ｍｍ、さらに好ましくは０．３〜１ｍｍであり、細管として、例えば注射針が例示される。
【００２７】
本発明の多中空体は、上記製造方法にて得られたゲル体から油成分を抽出することにより得ることができる。さらに、乾燥し水分を除去して得ることができる。ゲル体は連続相（水相）がゲル化し、固体微粒子に覆われた油相がゲル中に固定されている構造を持つ。その油相から油成分を抽出すると油滴が存在していた部分が穴を形成し、多数の中空を有する多中空体が得られる。多中空体は、固体微粒子に囲まれた中空を多数備え、穴はゲル化した連続相中に速度論的に安定化された状態で固定化され、その位置を維持する構造を有する。油成分の抽出には、例えば、アセトン、メタノール、エタノール、イソプロパノール等の有機溶剤や親油性物質が使用できる。好適にはアセトンが使用できる。本発明の多中空体は、多中空の構造より種々の材料として利用可能である。生体に優しい材料であり生体関連製品の材料になり得る。
【００２８】
本発明の多孔質体は、上記製造方法にて得られたゲル体または多中空体を焼成させることにより得ることができる。焼成により連続相の成分と油相の成分は熱分解または蒸発し、固体微粒子を骨格とする多孔質体を得ることができる。焼成方法としては、例えば、酸素雰囲気下にて、５〜１５℃／分の昇温速度で１０００℃まで昇温させ、その温度を１０分間維持して焼成させる方法が挙げられる。本発明の多孔質体は多孔質の構造より種々の材料として利用可能である。また、生体に優しい材料であり生体関連製品の材料になり得る。
【００２９】
以下に本発明の代表例を実施例により説明するが、本発明の技術範囲を限定するものではない。
【実施例１】
【００３０】
アルギン酸Ｎａが表面に吸着したポリスチレン粒子（アルギン酸Ｎａ−ＰＳ粒子）を用いたゲル体および多中空体の作製
【００３１】
（アルギン酸Ｎａ−ＰＳ粒子の合成）
１００ｍＬ丸底フラスコにイオン交換水５０ｍＬを入れ、撹拌しながら０．５ｇのアルギン酸Ｎａと０．０５ｇの過硫酸アンモニウム（ＡＰＳ）を加えた。アルギン酸ＮａおよびＡＰＳが完全に溶解したことを確認し、窒素置換を行った。５．０ｇの精製したスチレン（重合禁止剤が取り除かれている）をアルギン酸ＮａとＡＰＳが溶解した水溶液を含む丸底フラスコに注射針（トップ注射針２３Ｇ×１”（０．６３×２５ｍｍ），株式会社トップ）を装着した５ｍＬのシリンジ（ＶＡＮ硬質・耐熱ガラス製ロック式シリンジ５ｍＬ，株式会社トップ）を用いて注いだ。次いで反応液を温度コントローラー（ＩＫＡＴＲＯＮ  ＥＴＳ−Ｄ５，ＩＫＡ  Ｗｅｒｋｅ  ＧｍｂＨ  ＆  Ｃｏ．ＫＧ）を搭載したホットマグネチックスターラー（ＩＫＡＭＡＧ  ＲＣＴ  ｂａｓｉｃ  ｓａｆｅｔｙ  ｃｏｎｔｒｏｌ，ＩＫＡ  Ｗｅｒｋｅ  ＧｍｂＨ  ＆  Ｃｏ．ＫＧ）のオイルバスに浸し、７０℃、撹拌速度２５０ｒｐｍにて２４時間重合を行った。
【００３２】
生成したＰＳ粒子をイオン交換水を用いて１５，０００ｒｐｍ、６０分間で遠心分離を行なった。その後、上澄み液を取り除き、除去量と同量のイオン交換水を加えて超音波洗浄器（ＵＳＭ−１，株式会社エスエヌディ）中で５分間、再分散した後に再び１５，０００ｒｐｍ、６０分間の条件で遠心分離を行なった。このサイクルを５回繰り返すことで遠心洗浄を行った。
【００３３】
（アルギン酸Ｎａ−ＰＳ粒子の評価）
上記で調製したアルギン酸Ｎａ−ＰＳ粒子を以下の方法で評価した。固形分濃度の測定は、始めに容器の空重量（ＷＯ）を測定し、さらに、アルギン酸Ｎａ−ＰＳ粒子水分散体を加えた後の重量（ＷＳ）を測定し、６０℃に設定した乾燥機（ＥＹＥＬＡ，ＶＡＣＵＵＭ  ＯＶＥＮ  ＶＯＳ−３０１ＳＤ）で２４時間乾燥させ、乾燥後、容器の重量（ＷＤ）を測定することにより、以下の式Ｉを用いて固形分濃度を得た。
（（ＷＤ−ＷＯ）／（ＷＳ−ＷＯ））×１００  （ｗｔ％）・・・式Ｉ
【００３４】
アルギン酸Ｎａ−ＰＳ粒子の固形分濃度が１．０ｗｔ％以上であったため、これにイオン交換水を加えることでアルギン酸Ｎａ−ＰＳ粒子の固形分濃度を１．０ｗｔ％に調節したアルギン酸Ｎａ−ＰＳ粒子水分散体を調製してエマルション作製実験に使用した。
【００３５】
アルギン酸Ｎａ−ＰＳ粒子の体積平均粒子径（Ｄｖ）、および粒度分布は、レーザー回折式粒度分布測定装置を用いて測定した。測定では分散媒体に蒸留水を用い、分散ユニットで撹拌速度２０００ｒｐｍの条件で測定を５回行い、その平均値を湿潤状態（水媒体中）における粒子の体積平均粒子径、および粒度分布とした。レーザー回折式粒度分布測定装置による粒子の粒子径をＤｖ±標準偏差の形で表記した。
合成したアルギン酸Ｎａ−ＰＳ粒子をＳＥＭ（ＶＥ−８８００，Ｋｅｙｅｎｃｅ）を使用して観察を行った。５×５ｍｍのアルミ板にアルギン酸Ｎａ−ＰＳ粒子の水分散体を滴下し、自然乾燥後にカーボンテープでアルミの試料台に貼り付けた。なお、ＳＥＭ観察時にチャージアップを防ぐためにイオンスパッタコーター（ＱＵＩＣＫ  ＣＯＡＴＥＲ  ＳＣ−７０１，株式会社エリオニクス）を用いて、真空度：１０〜１Ｐａ、蒸着時間：４分、イオン電流：５ｍＡ、直流電圧：１０００Ｖの条件でイオンスパッタ蒸着を行い、試料に約４０ｎｍの膜厚の金でコーティングした後、ＳＥＭ観察を行った。
【００３６】
図１にアルギン酸Ｎａ−ＰＳ粒子のＳＥＭ写真を示した。ＳＥＭ写真より、数平均粒子径が２００ｎｍで多分散度が１．０５と単分散性の高いＰＳ粒子であることを確認した。重合の際、分散安定剤として入れたアルギン酸Ｎａが粒子表面に吸着し、コロイド安定なＰＳ粒子を形成していることが期待できる。図２にレーザー回折式粒度分布測定の測定結果を示した。この測定より、体積平均粒子径は２１０±６０ｎｍであった。ＳＥＭ写真から求めた数平均粒子径の２００ｎｍとレーザー回折測定から求めた体積平均粒子径が近いため、水媒体中でも分散安定なＰＳ粒子であることが考えられた。
【００３７】
（アルギン酸Ｎａ−ＰＳ粒子の水分散体と油成分とを撹拌してピッカリングエマルションを得る工程）
１０ｍＬサンプル管中に、イオン交換水を加えて固形分濃度を１ｗｔ％に調整したアルギン酸Ｎａ−ＰＳ粒子水分散体５ｍＬと、以下の（ａ）〜（ｆ）の各種油５ｍＬをそれぞれ加え、ホモジナイザー（ＩＫＡ，Ｔ２５  ｄｉｇｉｔａｌ  ＵＬＴＲＡ−ＴＵＲＲＡＸ）を用いて２０，０００ｒｐｍで２分間撹拌してピッカリングエマルションを調製した。
（ａ）ｎ−ドデカン（ｎ−Ｄｏｄｅｃａｎｅ）（純度９９．０％以上）（シグマアルドリッチジャパン株式会社）
（ｂ）ミリスチン酸メチル（Ｍｅｔｈｙｌ  ｍｙｒｉｓｔａｔｅ）（純度９５．０＋％）（和光純薬工業株式会社）
（ｃ）ミリスチン酸イソプロピル（Ｉｓｏｐｒｏｐｙｌ  ｍｙｒｉｓｔａｔｅ）（純度９８．０％）（シグマアルドリッチジャパン株式会社）
（ｄ）１−ウンデカノール（１−Ｕｎｄｅｃａｎｏｌ）（シグマアルドリッチジャパン株式会社）
（ｅ）ひまし油（Ｃａｓｔｏｒ  ｏｉｌ）（和光純薬工業株式会社）
（ｆ）オレイン酸メチル（Ｍｅｔｈｙｌ  ｏｌｅａｔｅ）（Ｃ１８  ７１−９０％，  Ｃ１８  １＞６５％  ｏｆ  Ｃ１８，Ａｌｆａ  Ａｅｓａｒ）
【００３８】
（アルギン酸Ｎａ−ＰＳ粒子で安定化されたピッカリングエマルションの評価）
（１）１ヶ月静置後の外観
図３にアルギン酸Ｎａ−ＰＳ粒子で安定化されたピッカリングエマルションの１ヶ月静置後のデジタルカメラ写真を示す。デジタルカメラ写真より、（ｂ）Ｍｅｔｈｙｌ  ｍｙｒｉｓｔａｔｅと（ａ）ｎ−Ｄｏｄｅｃａｎｅを用いた系は、クリーミング現象が起きているものの安定なエマルションであり、ｎ−ＤｏｄｅｃａｎｅとＭｅｔｈｙｌ  ｍｙｒｉｓｔａｔｅを除く４種類の油を用いた系では解乳化している油を確認した。
【００３９】
（２）エマルションの型
エマルションの型（水中油滴型（Ｏ／Ｗ）または油中水滴型（Ｗ／Ｏ））はドロップテストにより評価した。ドロップテストでは、１０ｍＬサンプル管の中に、エマルション作製に用いた各種油とイオン交換水を３ｍＬずつ別々に入れたものの上部より、それぞれ1滴ずつエマルションを滴下することで評価を行った。油に滴下した時に底面にエマルションドロップレットがそのまま沈み、水に滴下した時に水媒体中に分散した場合はＯ／Ｗ型のエマルションで、水に滴下した時に液面にエマルションドロップレットがそのまま浮かび、油に滴下した時に分散した場合はＷ／Ｏ型のエマルションと判断した。ドロップテストを行った結果、ｎ−Ｄｏｄｅｃａｎｅを用いた系ではＷ／Ｏ型で、ｎ−Ｄｏｄｅｃａｎｅ以外を用いた系ではＯ／Ｗ型であることが確認できた。
【００４０】
（３）安定性
エマルション作製１ヶ月静置後に安定に存在しているエマルションの割合（％）を求めた。Ｏ／Ｗタイプのエマルションについては、次のように求めた。
始めにエマルションの入っている容器の重量（Ｗｏ）を測定した。さらに、１ヶ月静置した後、解乳化した油をマイクロピペット（Ｅｐｐｅｎｄｏｒｆ：マイクロピペット１０００  Ｌ）で抜き取った後の重量（Ｗ）を測定し、以下の式IIを用いて安定に存在しているエマルションの割合（％）を算出した。結果を図４に示した。
エマルションの安定性(%)=100-(((Wo-W)/(油(5mL)×油の密度))×100)(%) ・・・式II
ｎ−Ｄｏｄｅｃａｎｅを用いた系では１ヶ月静置後も解乳化が見受けられず安定なピッカリングエマルションであることを確認した。Ｍｅｔｈｙｌ  ｍｙｒｉｓｔａｔｅを用いた系では上部から確認したところ、極微量解乳化しているものの安定なピッカリングエマルションであることが確認できた。その他の油では安定に存在しないことを確認した。
【００４１】
（４）エマルション滴のサイズおよび分散度
図５にｎ−ＤｏｄｅｃａｎｅまたはＭｅｔｈｙｌ  ｍｙｒｉｓｔａｔｅを用いて調製したエマルションの２４時間静置後の光学顕微鏡写真を示した。光学顕微鏡写真より、ｎ−Ｄｏｄｅｃａｎｅを用いて作製したエマルション径は、８０μｍ〜６００μｍ程度であり、多分散なエマルションであることが確認できた。Ｍｅｔｈｙｌ  ｍｙｒｉｓｔａｔｅを用いて作製したエマルション径は２０μｍ〜８０μｍ程度であり、多分散なエマルションであることが確認できた。さらに、Ｍｅｔｈｙｌ  ｍｙｒｉｓｔａｔｅを用いて作製したエマルションについて、エマルションの体積平均エマルション径（Ｄｖ）、および粒度分布を、レーザー回折式粒度分布測定装置（Ｍａｓｔｅｒｓｉｚｅｒ  ２０００，Ｍａｌｖｅｒｎ）を用いて測定した。測定では分散媒体に蒸留水を用い、分散ユニット（Ｈｙｄｒｏ  ２０００ＳＭ，Ｍａｌｖｅｒｎ）で撹拌速度２０００ｒｐｍの条件で測定を５回行い、その平均値を湿潤状態（水媒体中）におけるエマルションの体積平均エマルション径、および粒度分布とした。本明細書では、レーザー回折式粒度分布測定装置によるエマルションのエマルション径をＤｖ±標準偏差の形で表記する。Ｍｅｔｈｙｌ  ｍｙｒｉｓｔａｔｅを用いて作製したピッカリングエマルションのレーザー回折式粒度分布測定の測定結果を図６に示した。この測定から、体積平均エマルション径が７１±５５μｍで多分散なエマルションであることが確認できた。２種の測定方法から求めたエマルション径は良い一致を示していた。
【００４２】
（アルギン酸Ｎａが連続相に溶解しているピッカリングエマルションを得る工程）
安定でありＯ／Ｗ型である、油成分がＭｅｔｈｙｌ  ｍｙｒｉｓｔａｔｅのピッカリングエマルションを用いた。ピッカリングエマルション２ｍＬと１ｗｔ％のアルギン酸Ｎａ水溶液２ｍＬを１０ｍＬサンプル管内に加え、タッチミキサー（ＩＫＡ，ＶＯＲＴＥＸ  ＧＥＮＩＵＳ  ３）を用いて２，５００ｒｐｍで１分間撹拌し混合し、アルギン酸Ｎａが連続相に溶解しているピッカリングエマルションを得た。
【００４３】
（塩化カルシウム水溶液に上記ピッカリングエマルションを導入しゲル体を得る工程）
得られたアルギン酸Ｎａが連続相に溶解しているピッカリングエマルションを注射針（ＴＥＲＵＭＯ，ＮＮ−２２３８Ｒ，２２Ｇ）を装着したシリンジ（ＴＥＲＵＭＯ，ｓｓ−０５Ｓｚ，５ｍＬ）を用いて吸引した。シャーレ（内径＝１４．８ｃｍ、深さ＝２．５ｃｍ）に１００ｍＬの塩化カルシウム水溶液（０．１Ｍ）を入れ、シリンジの先端を塩化カルシウム水溶液の中に浸け込み、水溶液中でエマルションを連続的に注入しヒモ状のゲル体を作製した。また、液面から３ｃｍ離して上部から塩化カルシウム水溶液にエマルションを滴下して球状のゲル体を作製した。ゲル体のデジタルカメラ写真を図７ｂに示した。
【００４４】
比較のために、アルギン酸Ｎａを連続相に溶解させる前のピッカリングエマルションについて同様に塩化カルシウム水溶液に導入したところ、ゲル体は形成しなかった（図７ａ）。これは、エマルション滴表面に存在するアルギン酸Ｎａ−ＰＳ粒子の立体反発によってエマルション滴同士が近づくことが出来ず、粒子表面に存在するアルギン酸Ｎａが架橋出来なかったためと考えられる。一方、連続相にフリーなアルギン酸Ｎａを十分量存在させることで、アルギン酸Ｎａの架橋を可能としゲル化を生じさせ、エマルション滴の固定化が可能になったと考えられる（図８）。
【００４５】
（エマルションを滴下する際の高さ、塩化カルシウム濃度、アルギン酸濃度を変化させて作製したゲル体のモルフォロジィについて）
塩化カルシウム水溶液の濃度を０．１Ｍに固定し、ピッカリングエマルションに対して加えるアルギン酸Ｎａ水溶液の濃度を０．１，０．５，１．０，２．０ｗｔ％に変化させ、液面より３ｃｍの高さからエマルションを滴下し、ゲル体の作製を試みた。その結果、アルギン酸Ｎａ水溶液の濃度を０．１ｗｔ％まで薄くすると球形ではなく、非球状のゲル体を形成することが確認できた。これはカルシウムイオンを捕捉するアルギン酸の量が少なくなり、エマルションが塩化カルシウム水溶液の水面に接触後、すぐにカルシウムイオンを捕捉できずゲル化反応がすぐに起こらなかったことが原因だと考えられる。そして、この系で滴下する高さを３ｃｍ，１０ｃｍ，３０ｃｍと変化させ、ゲル体の形状に与える影響を調べたところ、０．１，０．５ｗｔ％の濃度のアルギン酸Ｎａ水溶液を用いた系で、高さが高くなるとゲル体の形状が球状から離れ変形度が大きくなることが確認できた。これは、高さを高くすることで液面との衝突するエネルギーが高まり、ゲル化により固まる前に変形してしまったためだと考えられる。
【００４６】
次にピッカリングエマルションに対して加えるアルギン酸Ｎａ水溶液の濃度を１．０ｗｔ％に固定し、塩化カルシウム水溶液の濃度を０．０１，０．０５，０．１，０．５Ｍに変化させ、液面より３ｃｍの高さから滴下し、ゲル体の作製を試みた。その結果、塩化カルシウムの濃度を０．０５Ｍ以下まで低くするとゲル体は球状を保てなくなることが確認できた。これはアルギン酸の量に対してカルシウムイオンの量が減ったために、エマルションが塩化カルシウム水溶液の水面に接触後、すぐにカルシウムイオンを捕捉できずゲル化反応がすぐに起こらなかったことが原因だと考えられる。そして、この系でエマルションを滴下する高さを３ｃｍ，１０ｃｍ，３０ｃｍと変化させ、ゲル体の形状に与える影響を調べた。その結果、０．０５Ｍ以下の濃度の塩化カルシウム水溶液を用いた系では、いずれの高さから滴下してもゲル体は非球状をとり、０．１Ｍ以上の系では、いずれの高さにおいてもゲル体は球状を保っていることが確認できた。
【００４７】
最後にピッカリングエマルションに対して加えるアルギン酸Ｎａ水溶液の濃度を１．０ｗｔ％に、滴下する塩化カルシウム水溶液の濃度を０．１Ｍに固定し、高さを３ｃｍ，１０ｃｍ，３０ｃｍと変化させ、高さがゲル体に与える影響を調べた。その結果、どの高さから滴下しても、球形のゲル体が出来た。
【００４８】
（多中空体の作製）
シャーレ（内径＝７．８４ｃｍ，深さ＝１．５５ｃｍ）に、作製したゲル体を重ならないように配置し、ゲル体が浸かるまでアセトンを入れシャーレに蓋をして、２４時間静置してゲル体から油を抽出した。油の抽出に使ったアセトン媒体は１回置換を行った。油抽出後にさらに乾燥させて水分を除去した。
【００４９】
（多中空体の評価）
アルギン酸Ｎａ−ＰＳ粒子を用いて作製したゲル体から油を抽出し乾燥させた後の断面および外表面をＳＥＭを使用して観察した。アセトンを揮発、乾燥させたヒモ状のゲル体をカッターを用いて斜めにスライスすることによって、より広く断面を露出さるようにサンプルを作製した。断面観察時は、以下の２つ方法でサンプル作製を行った；（１）カーボンテープを張り付けたアルミ製の試料台に乾燥させたゲル体を張り付けた。（２）アルミ製の試料台の上に導電性接着剤であるＡｑｕａｄａｇ（応研商事株式会社，ｇｒａｐｈｉｔｅ）を乗せ、そこに乾燥させたゲル体を植え込むようにして固定して導電性接着剤が水分を含んでいるので、再度乾燥させた。
【００５０】
図９にゲル体内部の油抽出前後の光学顕微鏡写真を示した。油抽出前では、光学顕微鏡写真にて観察されるコントラスト差より、ピッカリングエマルションは解乳化せずにゲル化していることが確認できた。油抽出後も内部構造に起因すると考えられるコントラスト差が確認できたことからゲル体内に何らかの構造があることが考えられる。図１０に油抽出され、さらに乾燥により水分除去されたゲル体（多中空体）の全体像および断面の内部構造と外表面を拡大したＳＥＭ写真を示した。この断面写真より、多中空体内に数μｍ〜４０μｍ程度の穴が観察された。これはアルギン酸Ｎａでゲル化しゲル体となったサンプルから油を抽出したことで、アルギン酸Ｎａのゲル膜で覆われたピッカリングエマルションのＰＳ粒子だけ残り、油滴が存在していた部分が穴を形成したと考えられる。側面の写真から、穴のようなものや凹凸が確認出来た。これは、断面と比べると比較的なめらかなことからピッカリングエマルション滴がアルギン酸Ｎａのゲル膜に覆われて多中空体になっているものと考えられる。以上の結果から、多中空構造体が創出されていることが確認された。
【実施例２】
【００５１】
ハイドロキシアパタイト（以下ＨＡｐとも記す）粒子を用いたゲル体、多中空体および多孔質体の作製
【００５２】
（ＨＡｐ粒子の合成）
１０００ｍＬの三つ口ガラスフラスコ中で６００ｍＬの水に硝酸カルシウム四水和物１０．００ｇを溶解し、さらに２５％ＮＨ３水溶液を５ｍＬ加えた。同溶液に、２００ｍＬの水にリン酸水素二アンモニウム３．３４ｇを溶解したものを室温で一気に添加し、窒素雰囲気下、室温でマグネチックスターラー（多連式マグネチックスターラー; アズワン株式会社）を用いてテフロン(登録商標)製の攪拌子（テフロン(登録商標)攪拌子オーバル型; 株式会社相互理化学硝子製作所）で攪拌速度約３００ｒｐｍで２４時間撹拌した。２４時間後、遠心分離機（日立卓上遠心機ＣＴ６Ｅ形; 日立工機株式会社）を用いて、３，０００ｒｐｍで１０分間遠心分離し、上澄み液を取り、除去量と同量の蒸留水を加え超音波洗浄器（ＵＳＭ−１，株式会社エスエヌディ）中で５分間再分散させた。このサイクルを５回繰り返すことで未反応の硝酸カルシウム四水和物とリン酸水素二アンモニウムを除去した。
【００５３】
（ＨＡｐ粒子の評価）
上記で作製したハイドロキシアパタイト（ＨＡｐ）粒子を実施例１のアルギン酸Ｎａ−ＰＳ粒子の評価法と同じ方法を用いて評価した。図１１に合成したＨＡｐ粒子のＳＥＭ写真を示した。ＳＥＭ写真より、１００ｎｍ前後の粒子であることが確認できた。図１２にＨＡｐ粒子水分散体のレーザー回折式粒度分布測定の測定結果を示した。レーザー回折測定から体積平均粒子径は４．０６±２．２１μｍであった。数平均粒子径と体積平均粒子径を比較した結果、体積平均粒子径が数平均粒子径より大きく、ＨＡｐ粒子は水媒体中で凝集体として存在していることが考えられる。
【００５４】
（ＨＡｐ粒子の水分散体と油成分とを撹拌してピッカリングエマルションを得る工程）
固形分濃度を１ｗｔ％に調整したＨＡｐ粒子水分散体５ｍＬとミリスチン酸イソプロピル（Ｉｓｏｐｒｏｐｙｌ  ｍｙｒｉｓｔａｔｅ）またはオレイン酸メチル（Ｍｅｔｈｙｌ  ｏｌｅａｔｅ）５ｍＬをそれぞれ１０ｍＬサンプル管内に加え、実施例１と同様、ホモジナイザーを用いて２０，０００ｒｐｍで２分間撹拌してピッカリングエマルションを作製した。
【００５５】
（ＨＡｐ粒子で安定化されたピッカリングエマルションの評価）
実施例１と同様の評価方法でピッカリングエマルションを評価した。
【００５６】
（１）1ヶ月静置後外観
図１３にＨＡｐ粒子で安定化されたピッカリングエマルションの1ヶ月静置後のデジタルカメラ写真を示した。デジタルカメラ写真より、Ｉｓｏｐｒｏｐｙｌ  ｍｙｒｉｓｔａｔｅとＭｅｔｈｙｌ  ｏｌｅａｔｅのどちらの油を用いた系でも安定なエマルションが観察された。
【００５７】
（２）エマルションの型
ドロップテストを行った結果、Ｉｓｏｐｒｏｐｙｌ  ｍｙｒｉｓｔａｔｅとＭｅｔｈｙｌ  ｏｌｅａｔｅのどちらを用いた系もＯ／Ｗ型であることが確認できた。
【００５８】
（３）安定性
図１４にＨＡｐ粒子を用いて作製したピッカリングエマルションの安定性を示した。実施例１と同様の評価基準でピッカリングエマルションを評価した。その結果、Ｉｓｏｐｒｏｐｙｌ  ｍｙｒｉｓｔａｔｅとＭｅｔｈｙｌ  ｏｌｅａｔｅのどちらの系も上部から確認したところ、解乳化が見受けられず安定なピッカリングエマルションであることが確認できた。
【００５９】
（４）エマルション滴のサイズおよび分散度
図１５にＩｓｏｐｒｏｐｙｌ  ｍｙｒｉｓｔａｔｅとＭｅｔｈｙｌ  ｏｌｅａｔｅを用いて作製したピッカリングエマルションの２４時間静置後の光学顕微鏡写真を示した。エマルション径が８μｍ〜６０μｍ程度の多分散なエマルションであることが確認できた。図１６に２４時間静置後も安定に存在したＭｅｔｈｙｌ  ｏｌｅａｔｅを用いて作製したピッカリングエマルションのレーザー回折式粒度分布測定の測定結果を示した。この結果より、体積平均エマルション径が１２±８μｍで多分散なエマルションであることが確認できた。２種の測定機器から求めたエマルション径どちらも同様にばらつきが大きいことから、多分散なピッカリングエマルションであると確認できた。
【００６０】
（ＨＡｐ粒子で安定化されたピッカリングエマルションからのゲル体の作製）
Ｍｅｔｈｙｌ  ｏｌｅａｔｅを油成分とするＨＡｐ粒子で安定化されたピッカリングエマルションとアルギン酸Ｎａ含有水溶液を、実施例１と同様の方法で混合し、アルギン酸Ｎａが連続相に溶解しているピッカリングエマルションを得た。その後実施例１と同様の方法で塩化カルシウム水溶液にピッカリングエマルションを導入してゲル体を作製した。得られたゲル体のデジタルカメラ写真を図１７に示した。デジタルカメラ写真より、アルギン酸Ｎａが連続相に溶解しているピッカリングエマルションを塩化カルシウム溶液に接触させることでゲル化反応が起こりゲル体が形成されたことを確認した。これは、ＨＡｐ粒子を用いたＯ／Ｗ型のピッカリングエマルションの分散媒にアルギン酸Ｎａを存在させることで、そのアルギン酸Ｎａがカルシウムイオンを捕捉して、架橋しゲル化したものと考えられる。図１９ａにＭｅｔｈｙｌ  ｏｌｅａｔｅを用いて作製したゲル体内部の光学顕微鏡写真を示した。ゲル体内部にコントラスト差が観察されたことから、ピッカリングエマルションが解乳化せずにゲル化できていることが確認できた。
【００６１】
さらに、塩化カルシウムの代わりに、塩化バリウム、塩化ストロンチウム、塩化マグネシウム、塩化アルミニウムの４種の塩の水溶液（０．１Ｍ）を用いてゲル体の作製を試みた。図１８に４種の塩を用いて作製を試みたゲル体のデジタルカメラ写真を示した。その結果、塩化マグネシウム以外の系ではゲル体が作製できた。塩化マグネシウムの系（ｄ）では、エマルションが固定化されず水媒体中に分散していく様子が観察された。
【００６２】
（多中空体の作製）
塩化カルシウム水溶液を用いて得られたゲル体から、実施例１と同様にして油を抽出し、次いで１０分程度大気中で静置することで乾燥させて多中空体を作製した。図１９ｂに多中空体の光学顕微鏡写真を示す。内部構造に起因すると考えられるコントラスト差が確認された。
【００６３】
（多孔質体の作製）
上記で作製した多中空体を、示差熱熱重量同時測定装置（ＴＧ／ＤＴＡ  ６３００，エスアイアイ・ナノテクノロジー(株)、以下ＴＧ／ＤＴＡとも記す） を用い、Ｏ２雰囲気下にて、１０℃／ｍｉｎの昇温速度で３０℃から１０００℃まで昇温し、アルギン酸Ｎａを熱分解させ、多孔質体を作製した。得られた多孔質体を、ＳＥＭを使用して観察した。図２０に残存しているＨＡｐの全体像、断面および外表面のＳＥＭ写真を示した。この断面と外表面のＳＥＭ写真より、０．１μｍ〜２０μｍ程度の穴が観察された。これはアルギン酸Ｎａが架橋して、油相が固定化されたゲル体から、ＴＧ／ＤＴＡによりアルギン酸Ｎａと油が熱分解または蒸発し、ＨＡｐだけが残り、多孔質体を形成したと考えられる。以上の結果から、多孔質体の創出が確認された。
【実施例３】
【００６４】
ポリビニルアルコール（ＰＶＡ）存在下にて、Ｆｅ３Ｏ４析出によるゲル化反応を利用した磁性ゲル体の作製  ＜粒子として、ポリビニルピロリドンが表面に吸着したポリアクリロニトリル粒子（ＰＮＶＰ−ＰＡＮ粒子）を用いた。＞
【００６５】
（ＰＮＶＰ−ＰＡＮ粒子の合成）
１００ｍＬ丸底フラスコに脱イオン水５０ｍＬと分散安定剤のＰｏｌｙ（Ｎ−ｖｉｎｙｌ  ｐｙｒｒｏｌｉｄｏｎｅ）（ＰＮＶＰ，ｍｏｌ．ｗｔ．＝３６０，０００；Ｆｌｕｋａ  Ｃｈｅｍｉｃａｌｓ）０．５ｇを入れ、撹拌しながらＰＮＶＰを溶解させた。溶解後、フラスコ内の酸素を抜き窒素を注入する操作を３回繰り返すことで窒素置換を行った。７０℃のオイルバスに入れて撹拌し、丸底フラスコ内の温度を７０℃にした。サンプル管にアクリロニトリル（純度９８％以上，シグマアルドリッチジャパン(株)）５．０ｇを取り、そこに２，２’−Ａｚｏｂｉｓ（２−ｍｅｔｈｙｌｐｒｏｐｉｏｎ−ａｍｉｄｉｎｅ）ｄｉｈｙｄｒｏｃｈｌｏｒｉｄｅ（ＡＩＢＡ，純度９７％，シグマアルドリッチジャパン株式会社）０．０５ｇを加え完全に溶かし、これを媒体（イオン交換水）とＰＮＶＰが入った丸底フラスコにシリンジを用いて加え、７０℃にて２４ｈ、マグネチックスターラーバーで撹拌し（２００ｒｐｍ）重合を行い得られたＰＮＶＰ−ＰＡＮ粒子を遠心洗浄し、乾燥させた。
【００６６】
（ＰＮＶＰ−ＰＡＮ粒子の評価）
図２１に遠心洗浄後乾燥させたＰＮＶＰ−ＰＡＮ粒子のＳＥＭ写真を示した。また、図２２にはＰＮＶＰ−ＰＡＮ粒子のＳＥＭ写真より求めた数平均円相当径（Ｄｎ）、多分散度（Ｄｗ／Ｄｎ）およびＤＬＳ（動的光散乱法）測定より求めた流体力学的径（Ｄｚ）、多分散度（ＰＤＩ）を示した。ＤＬＳ測定、およびＳＥＭ写真より求めたＰＮＶＰ−ＰＡＮ粒子の平均粒子径を比較すると、ＤＬＳ測定より求めた平均粒子径のほうが大きいということが分った。流体力学的径よりも数平均粒子径が小さいのは、ＤＬＳでは液体状態での測定のため、ＰＡＮ粒子表面吸着したＰＮＶＰが広がって測定されることに対し，ＳＥＭ観察では試料が固体であるため、ＰＮＶＰがＰＡＮ粒子表面で広がらずにシュリンクしているためであると考えられる。
【００６７】
（ＰＮＶＰ−ＰＡＮ粒子の水分散体と油成分とを撹拌してピッカリングエマルションを得る工程）
１０ｍＬサンプル管中に固形分濃度を１ｗｔ％に調整したＰＮＶＰ−ＰＡＮ粒子水分散体５ｍＬに対して、各種油５ｍＬ（１−Ｕｎｄｅｃａｎｏｌ，Ｍｅｔｈｙｌ  ｍｙｒｉｓｔａｔｅ，ｎ−Ｄｏｄｅｃａｎｅ）をそれぞれ加え、ホモジナイザー（ＩＫＡ，Ｔ２５  ｄｉｇｉｔａｌ  ＵＬＴＲＡ−ＴＵＲＲＡＸ）を用いて２０，０００ｒｐｍで２分間で撹拌してピッカリングエマルションを作製した。
【００６８】
（ＰＮＶＰ−ＰＡＮ粒子で安定化されたピッカリングエマルションの評価）
（１）１ヶ月静置後の外観
図２３にＰＮＶＰ−ＰＡＮ粒子で安定化されたピッカリングエマルションの1ヶ月静置後のデジタルカメラ写真（（ａ）ｎ−Ｄｏｄｅｃａｎｅ、（ｂ）Ｍｅｔｈｙｌ  ｍｙｒｉｓｔａｔｅ）を示した。デジタルカメラ写真より、Ｍｅｔｈｙｌ  ｍｙｒｉｓｔａｔｅとｎ−Ｄｏｄｅｃａｎｅを用いた系はクリーミング現象が起きているものの安定なピッカリングエマルションが生成していることが確認できた。また、１−Ｕｎｄｅｃａｎｏｌを用いた系では解乳化している様子を確認した。
【００６９】
（２）エマルションの型
ドロップテストを行った結果、全ての系でＯ／Ｗ型であることが確認できた。
【００７０】
（３）安定性
アルギン酸Ｎａで安定化されたエマルションと同様の評価基準でＰＮＶＰ−ＰＡＮ粒子で安定化されたピッカリングエマルションを評価した結果、ｎ−ＤｏｄｅｃａｎｅとＭｅｔｈｙｌ  ｍｙｒｉｓｔａｔｅを用いたどちらの系も１ヶ月静置後、９６％が安定に存在しており、解乳化がほとんど見受けられず安定なピッカリングエマルションであることを確認した。どちらの油を用いた系も上部から確認したところ、極微量解乳化していることを確認した。
【００７１】
（４）エマルション滴のサイズおよび分散度
図２４にピッカリングエマルションを１ヵ月静置した後の光学顕微鏡写真を示した（（ａ）ｎ−Ｄｏｄｅｃａｎｅ、（ｂ）Ｍｅｔｈｙｌ  ｍｙｒｉｓｔａｔｅ）。光学顕微鏡写真より、ｎ−Ｄｏｄｅｃａｎｅを用いて作製したエマルション径は３５μｍ〜１５０μｍ程度、Ｍｅｔｈｙｌ  ｍｙｒｉｓｔａｔｅを用いた系では２２μｍ〜１７０μｍ程度であり、多分散なエマルションであることが確認できた。図２５にピッカリングエマルションのレーザー回折式粒度分布測定の測定結果を示した（（ａ）ｎ−Ｄｏｄｅｃａｎｅ、（ｂ）Ｍｅｔｈｙｌ  ｍｙｒｉｓｔａｔｅ）。この測定から、ｎ−Ｄｏｄｅｃａｎｅを用いて作製した体積平均エマルション径が７４±２８μｍ、Ｍｅｔｈｙｌ  ｍｙｒｉｓｔａｔｅを用いた系では８４±３４μｍと多分散なエマルションであることが確認できた。
【００７２】
（ＰＶＡおよび鉄イオンが連続相に溶解しているピッカリングエマルションを得る工程）
上記で得られたＭｅｔｈｙｌ  ｍｙｒｉｓｔａｔｅを油成分とするＰＮＶＰ−ＰＡＮ粒子で安定化されたピッカリングエマルションを用いた。１００ｍＬのイオン交換水にポリビニルアルコール（ＰＶＡ；重合度：約５００, ケン化度：８８．０±１．５ｍｏｌ％，シグマアルドリッチ株式会社）１０ｇ、ＦｅＣｌ２・４Ｈ２Ｏ（９９．０−１０２．０％）４．３０７ｇ、ＦｅＣｌ３・６Ｈ２Ｏ（９９．０％以上）１１．６１５ｇを溶解させた。この溶液２ｍＬと前記ピッカリングエマルション２ｍＬを１０ｍＬサンプル管内に加え、タッチミキサー（ＩＫＡ，ＶＯＲＴＥＸ  ＧＥＮＩＵＳ  ３）を用いて２，５００ｒｐｍで１分間撹拌し混合し、ＰＶＡ、ＦｅＣｌ２・４Ｈ２ＯおよびＦｅＣｌ３・６Ｈ２Ｏが連続相に溶解しているピッカリングエマルションを得た。
【００７３】
（アルカリ性の溶液に上記ピッカリングエマルションを導入し磁性ゲル体を得る工程）
得られたＰＶＡ、ＦｅＣｌ２・４Ｈ２ＯおよびＦｅＣｌ３・６Ｈ２Ｏが連続相に溶解しているピッカリングエマルションを注射針（ＴＥＲＵＭＯ，ＮＮ−２２３８Ｒ，２２Ｇ）を装着したシリンジ（ＴＥＲＵＭＯ，ｓｓ−０５Ｓｚ，５ｍＬ）を用いて吸引した。アンモニア水溶液（２８％）、または水酸化カリウム水溶液（１．０Ｍ）の入ったシャーレに、液面より３ｃｍの高さから滴下、または注射針の先端をアルカリ性溶液の中に浸け込み溶液中でエマルションを連続的に注入し、ゲル体を作製した。また、作製したゲル体に対してネオジウム磁石を近づけ、磁気に応答するかを調べた。
【００７４】
（ＰＮＶＰ−ＰＡＮ粒子を用いたピッカリングエマルションから得られた磁性ゲル体の評価）
アルカリ性の溶液を用いて、図２６（アンモニア水溶液）および図２７（水酸化カリウム水溶液）の通り、球状およびヒモ状のゲル体の作製に成功した。ゲル体が形成出来たのは、酸化鉄（Ｆｅ３Ｏ４）を架橋点とし、ＰＶＡ鎖が３次元的に架橋したためである。さらに作製したゲル体にネオジウム磁石を近づけたところ、磁石にゲル体が引き寄せられ磁気に応答することを確認した。これは、ゲル体内に磁性を有するＦｅ３Ｏ４が存在しているためである。
【実施例４】
【００７５】
（ＰＮＶＰ−ＰＡＮ粒子で安定化されたピッカリングエマルションからゲル体および多中空体の作製）
実施例３で得られたＭｅｔｈｙｌ  ｍｙｒｉｓｔａｔｅを油成分とするＰＮＶＰ−ＰＡＮ粒子で安定化されたピッカリングエマルションとアルギン酸Ｎａ含有水溶液を、実施例１と同様の方法で混合し、アルギン酸Ｎａが連続相に溶解しているピッカリングエマルションを得た。その後実施例１と同様の方法で塩化カルシウム水溶液にピッカリングエマルションを導入してゲル体を作製した。得られたゲル体のデジタルカメラ写真と光学顕微鏡写真を図２８に示した。光学顕微鏡写真でゲル体内部にコントラスト差が観察されたことから、ピッカリングエマルションが解乳化せずにゲル化できていることが確認できた。さらに、得られたゲル体から実施例１と同様に油を抽出して多中空体を作製した。
【比較例１】
【００７６】
アルギン酸Ｎａを用いたゲル体の作製（固体微粒子で安定化されていないエマルションを用いたゲル体の作製）
【００７７】
（アルギン酸Ｎａで安定化されたエマルションの作製）
１０ｍＬサンプル管中で、５ｍＬのイオン交換水にアルギン酸Ｎａ０．０５ｇを溶解し１ｗｔ％水溶液を作製した。そのアルギン酸Ｎａ水溶液に対して、オレイン酸メチル（Ｍｅｔｈｙｌ  ｏｌｅａｔｅ）５ｍＬを加え、ホモジナイザー（ＩＫＡ，Ｔ２５  ｄｉｇｉｔａｌ  ＵＬＴＲＡ−ＴＵＲＲＡＸ）を用いて２０，０００ｒｐｍで２分間撹拌してエマルションを作製した。
【００７８】
（アルギン酸Ｎａで安定化されたエマルションの評価）
図２９ａにアルギン酸Ｎａで安定化されたエマルションの１ヶ月静置後のデジタルカメラ写真を示した。安定なエマルションが確認できた。
【００７９】
ドロップテストを行った結果、Ｏ／Ｗ型のエマルションが生成していることが確認できた。1ヶ月後安定なエマルションの割合は９７．１％であった。エマルション上部から確認したところ、少量解乳化しているものの安定なエマルションであることが確認できた。図２９ｂにエマルションの光学顕微鏡写真を示した。光学顕微鏡写真より、エマルション径の揃っていない多分散なエマルション滴が観察された。図２９ｃにレーザー回折測定結果を示した。この結果より、エマルションが多分散であることが確認できた。この結果は光学顕微鏡写真の結果を支持するものである。
【００８０】
（アルギン酸Ｎａで安定化されたエマルションを用いたゲル体の作製）
調製されたアルギン酸Ｎａで安定化されたエマルションを注射針（ＴＥＲＵＭＯ，ＮＮ−２２３８Ｒ，２２Ｇ）を装着したシリンジ（ＴＥＲＵＭＯ，ｓｓ−０５Ｓｚ，５ｍＬ）を用いて吸引した。シャーレ（内径＝１４．８ｃｍ，深さ＝２．５ｃｍ）に１００ｍＬの塩化カルシウム水溶液（０．１Ｍ）を入れ、ヒモ状のゲル体を作製する際には、シリンジの先端を塩化カルシウム水溶液の中に浸け込み、水溶液中でエマルションを連続的に注入した。球状のゲル体を作製する際には、液面から３ｃｍ離して上部から塩化カルシウム水溶液にエマルションを滴下した。
【００８１】
（アルギン酸Ｎａで安定化されたエマルションを用いたゲル体の評価）
図３０に球状およびヒモ状のゲル体のデジタルカメラ写真を示した。アルギン酸Ｎａで安定化したエマルションはカルシウムイオンを捕捉することでゲル化反応を起こし、ゲル体を形成することが分かった。エマルション滴表面に吸着しているアルギン酸Ｎａ、および水媒体中に吸着せずに残っているアルギン酸Ｎａがカルシウムイオンと反応しゲル体が形成したと考えられる。
【００８２】
（油抽出後のゲル体）
実施例１と同様にアセトンを用いて、ゲル体から油を抽出した。油抽出および乾燥後のゲル体の断面をＳＥＭを用いて観察した。得られたゲル体の断面のＳＥＭ写真と実施例１の多中空体の断面のＳＥＭ写真を図３１に示した。実施例１のピッカリングエマルションから得られた油抽出後のゲル体（多中空体）は内部に数μｍ〜４０μｍ程度の多中空構造が観察されたが、比較例１で得られたゲル体では、中空構造は観察されなかった。
【比較例２】
【００８３】
ＰＮＶＰ−ＰＡＮ粒子を用いて作製したピッカリングエマルションと塩化カルシウム水溶液の混合液をアルギン酸Ｎａ含有溶液に導入してゲル体を作製する方法（アルギン酸ＮａとＣａＣｌ２の導入場所を逆にした方法）
【００８４】
１．（ＰＮＶＰ−ＰＡＮ粒子の水分散体と油成分とを撹拌してピッカリングエマルションを得る工程）
１０ｍＬサンプル管中に固形分濃度を１ｗｔ％に調整したＰＮＶＰ−ＰＡＮ粒子水分散体５ｍＬに対して、Ｍｅｔｈｙｌ  ｍｙｒｉｓｔａｔｅ  ５ｍＬを加え、ホモジナイザー（ＩＫＡ，Ｔ２５  ｄｉｇｉｔａｌ  ＵＬＴＲＡ−ＴＵＲＲＡＸ）を用いて２０，０００ｒｐｍで２分間で撹拌してピッカリングエマルションを作製した。
【００８５】
２．（ＣａＣｌ２が連続相に溶解しているピッカリングエマルションを得る工程）
１０ｍＬサンプル管に１．で作製したピッカリングエマルション（２ｍＬ）と０．２ＭのＣａＣｌ２水溶液（２ｍＬ）をそれぞれ入れ、タッチミキサー（ＩＫＡ，ＶＯＲＴＥＸ  ＧＥＮＩＵＳ  ３）を用いて２，５００ｒｐｍで１分間撹拌し、ＣａＣｌ２が連続相に溶解しているピッカリングエマルションを作製した。
【００８６】
３．（アルギン酸Ｎａ水溶液に上記ピッカリングエマルションを導入しゲル体を得る工程）
上記２．で作製したＣａＣｌ２が連続相に溶解しているピッカリングエマルションを注射針（ＴＥＲＵＭＯ，ＮＮ−２２３８Ｒ，２２Ｇ）を装着したシリンジ（ＴＥＲＵＭＯ，ｓｓ−０５Ｓｚ，５ｍＬ）を用いて吸引した。シャーレ（内径＝４．１ｃｍ，深さ＝１．８ｃｍ）に１５ｍＬのアルギン酸Ｎａ水溶液（０．５ｗｔ％）を入れ、実施例１〜４と同様の方法を用いて、ピッカリングエマルションをアルギン酸Ｎａ水溶液に導入することで球状およびヒモ状のゲル体の作製を試みた。
【００８７】
球状およびヒモ状のゲル体を作製することは出来なかった（図３２）。滴下した場合は溶液内に沈み込むことなく、アルギン酸Ｎａ溶液表面にのる様子が確認できた。溶液内で注入した場合は押し出している方向にヒモ状ゲル体が形成せず、注射針の先端部付近で球のような形状になる様子が確認出来た。これは、高分子であるアルギン酸Ｎａを溶解させた水溶液の粘度の高さが原因であると考えられる。
【比較例３】
【００８８】
アルギン酸Ｎａが溶解した水溶液中にＰＮＶＰ−ＰＡＮ粒子を加えた混合液でエマルションを作製し、その後ＣａＣｌ２水溶液に注入しゲル体を作製する方法（ｔｗｏ  ｓｔｅｐ→ｏｎｅ  ｓｔｅｐ）
【００８９】
１．（アルギン酸ＮａとＰＮＶＰ−ＰＡＮ粒子の混合液の作製）
５ｍＬ水媒体中にアルギン酸ＮａとＰＮＶＰ−ＰＡＮ粒子が共に１ｗｔ％になるように導入した。
【００９０】
２．（作製した混合液を用いてエマルションの作製）
１．で作製した混合液（５ｍＬ）とＭｅｔｈｙｌ  ｍｙｒｉｓｔａｔｅ（５ｍＬ）を１０ｍＬサンプル管に入れ、ホモジナイザー（ＩＫＡ，Ｔ２５  ｄｉｇｉｔａｌ  ＵＬＴＲＡ−ＴＵＲＲＡＸ）を用いて２０，０００ｒｐｍで２分間撹拌し、水中油滴型エマルションを作製した。
【００９１】
３．（ゲル体の作製）
上記２．で作製したエマルションを注射針（ＴＥＲＵＭＯ，ＮＮ−２２３８Ｒ，２２Ｇ）を装着したシリンジ（ＴＥＲＵＭＯ，ｓｓ−０５Ｓｚ，５ｍＬ）を用いて吸引した。シャーレ（内径＝１４．８ｃｍ、深さ＝２．５ｃｍ）に１００ｍＬの塩化カルシウム水溶液（０．１Ｍ）の入れ、実施例と同様の方法でエマルションを塩化カルシウム水溶液に導入することでゲル体を作製することができた（図３３）。ゲル体の作製に成功したのは、油滴が分散している水溶液中に存在するフリーなアルギン酸Ｎａが、カルシウムイオンを捕捉し、ゲル体を形成したものと考えられる。
【００９２】
（ゲル体から油抽出）
次に、作製したゲル体から油を抽出して多中空体の作製を試みた。シャーレ（内径＝７．８４ｃｍ，深さ＝１．５５ｃｍ）に、作製したゲル体を重ならないように配置し、ゲル体が浸かるまでアセトンを入れシャーレに蓋をして、２４時間静置して油を抽出した。油の抽出に使ったアセトン媒体は１回置換を行った。得られた油抽出ゲル体の内部の構造をＳＥＭを用いて確認した。多中空らしき構造が確認されるものの、実施例の多中空体と比べ構造は完全には保持されていない様子が明らかになった（図３４）。これは、エマルション滴がＰＮＶＰ−ＰＡＮ粒子とアルギン酸Ｎａで安定化されており、油水界面には粒子が密に吸着していないため、油を抽出することでエマルションが形状維持することが困難になり、多中空構造を完全に保持できなったためであると考えられる。また、アルギン酸Ｎａのみで安定化されたエマルションも存在することも考えられ、形状維持が困難になった可能性もある。
【産業上の利用可能性】
【００９３】
本発明によって調製されるゲル体、およびそのゲル体から液体成分の除去または有機成分の除去を行うことで得られる多中空体および多孔質体は、触媒担持材料、カラム充填剤、骨代替材料、細胞培養用担体等の種々の材料として利用可能である。また、ゲル体作製条件、基材を種々変更することにより、多中空の数、大きさ等を調整し、種々の形状を有する多中空材料、多孔質材料の調製が可能である。
【図２】
2014024818.tif 000003
【図４】
2014024818.tif 000004
【図６】
2014024818.tif 000005
【図１２】
2014024818.tif 000006
【図１４】
2014024818.tif 000007
【図１６】
2014024818.tif 000008
【図２２】
2014024818.tif 000009
【図１】
2014024818.tif 000010
【図３】
2014024818.tif 000011
【図５】
2014024818.tif 000012
【図７】
2014024818.tif 000013
【図８】
2014024818.tif 000014
【図９】
2014024818.tif 000015
【図１０】
2014024818.tif 000016
【図１１】
2014024818.tif 000017
【図１３】
2014024818.tif 000018
【図１５】
2014024818.tif 000019
【図１７】
2014024818.tif 000020
【図１８】
2014024818.tif 000021
【図１９】
2014024818.tif 000022
【図２０】
2014024818.tif 000023
【図２１】
2014024818.tif 000024
【図２３】
2014024818.tif 000025
【図２４】
2014024818.tif 000026
【図２５】
2014024818.tif 000027
【図２６】
2014024818.tif 000028
【図２７】
2014024818.tif 000029
【図２８】
2014024818.tif 000030
【図２９】
2014024818.tif 000031
【図３０】
2014024818.tif 000032
【図３１】
2014024818.tif 000033
【図３２】
2014024818.tif 000034
【図３３】
2014024818.tif 000035
【図３４】
2014024818.tif 000036
【図３５】
2014024818.tif 000037